(57)【要約】  加熱硬化時の成型収縮率、熱時弾性率のバランスに優れるエポキシ樹脂、組成物、製造方法、および耐熱性、機械強度も良好な硬化物を提供することを目的とする。具体的には、モノアルキルジヒドロキシベンゼンのエポキシ化物のエポキシ樹脂であり、前記モノアルキルジヒドロキシベンゼンのエポキシ化物のピークトップの分子量＋（２０〜４０）の範囲で検出される化合物を、ＧＰＣチャートにおいて、０．１〜０．８％の範囲で含有するエポキシ樹脂、モノアルキルカテコールのエポキシ化物のエポキシ樹脂であり、モノアルキルカテコールに由来する２つの隣接酸素原子を構成原子として含む環状構造を有する環状化合物及びモノアルキルカテコールのモノグリシジルエーテル化物の合計含有量と、モノアルキルカテコールのジグリシジルエーテル化物の含有量の比率が、高速液体クロマトグラフィーにおいて、０．１０〜０．４０の範囲であるエポキシ樹脂を提供する。【特許請求の範囲】
【請求項１】
炭素数４〜８のアルキル基を芳香環上の置換基として１個有するモノアルキルジヒドロキシベンゼンのエポキシ化物を主成分とするエポキシ樹脂であり、
前記モノアルキルジヒドロキシベンゼンのエポキシ化物のピークトップの分子量＋（２０〜４０）の範囲で検出される化合物（α）を、前記エポキシ樹脂のＧＰＣチャートにおいて、ピーク面積％が０．１〜０．８％の範囲で含有するエポキシ樹脂。
【請求項２】
前記モノアルキルジヒドロキシベンゼンが、炭素数４〜８のアルキル基を芳香環上の置換基として１個有するモノアルキルカテコールである請求項１記載のエポキシ樹脂。
【請求項３】
炭素数４〜８のアルキル基を芳香環上の置換基として１個有するモノアルキルカテコールのエポキシ化物を主成分とするエポキシ樹脂であり、
モノアルキルカテコールに由来する２つの隣接酸素原子を構成原子として含む環状構造を有する環状化合物（β１）及びモノアルキルカテコールのモノグリシジルエーテル化物（β２）の合計含有量と、モノアルキルカテコールのジグリシジルエーテル化物（γ）の含有量の比率が、高速液体クロマトグラフィーにおいて、（β１＋β２）／（γ）＝（０．１０〜０．４０）の範囲であるエポキシ樹脂。
【請求項４】
前記エポキシ樹脂が下記構造式（１）
【化１】
2017199831.tif 000014
〔構造式（１）中、Ｒ１は炭素数４〜８のアルキル基であり、Ｒは水素原子又はグリシジル基であり、ｍは１又は２であって、ｍ＝１である割合が９９％以上である。ｎは繰り返す数を示し、平均値で０．０１〜１０であり、繰り返し毎にＲ、Ｒ１、ｍは同一でも異なっていてもよい。〕
で表されるものである請求項１〜３の何れか１項記載のエポキシ樹脂。
【請求項５】
芳香環上の置換基がブチル基又はオクチル基である請求項１〜４の何れか１項記載のエポキシ樹脂。
【請求項６】
芳香環上の置換基がｔ−ブチル基である請求項１〜４の何れか１項記載のエポキシ樹脂。
【請求項７】
前記エポキシ樹脂のエポキシ当量が１７０ｇ／ｅｑ〜４００ｇ／ｅｑである請求項１〜６の何れか１項記載のエポキシ樹脂。
【請求項８】
前記エポキシ樹脂のエポキシ当量が１７０ｇ／ｅｑ〜２５０ｇ／ｅｑである請求項６記載のエポキシ樹脂。
【請求項９】
前記エポキシ樹脂の２５℃における粘度が３００〜２５００ｍＰａ・ｓである請求項６記載のエポキシ樹脂。
【請求項１０】
請求項１〜９の何れか１項記載のエポキシ樹脂と、硬化剤とを含有するエポキシ樹脂組成物。
【請求項１１】
更に、前記エポキシ樹脂以外の、その他のエポキシ樹脂を含有する請求項１０記載のエポキシ樹脂組成物。
【請求項１２】
請求項１０又は１１記載のエポキシ樹脂組成物の硬化物。
【請求項１３】
請求項１０又は１１記載のエポキシ樹脂組成物と無機充填材とを含有する半導体封止材料。
【請求項１４】
請求項１３に記載の半導体封止材料の硬化物である半導体装置。
【請求項１５】
請求項１０又は１１記載のエポキシ樹脂組成物と補強基材とを有する含浸基材の半硬化物であるプリプレグ。
【請求項１６】
請求項１０又は１１記載のエポキシ樹脂組成物の板状賦形物と銅箔とからなる回路基板。
【請求項１７】
請求項１０又は１１記載のエポキシ樹脂組成物の硬化物と基材フィルムとからなるビルドアップフィルム。
【請求項１８】
請求項１０又は１１記載のエポキシ樹脂組成物と強化繊維とを含有する繊維強化複合材料。
【請求項１９】
請求項１８記載の繊維強化複合材料の硬化物である繊維強化成形品。
【請求項２０】
炭素数４〜８のアルキル基を芳香環上の置換基として１個有するモノアルキルジヒドロキシベンゼンと、炭素数４〜８のアルキル基を芳香環上の置換基として２個有するジアルキルジヒドロキシベンゼンとをその質量比（モノアルキルジヒドロキシベンゼン／ジアルキルジヒドロキシベンゼン）が９９．１／０．９〜９９．９／０．１の範囲で用い、これとエピクロヒドリンとを反応させることを特徴とするエポキシ樹脂の製造方法。
【請求項２１】
前記モノアルキルジヒドロキシベンゼンがモノアルキルカテコールであり、前記ジアルキルジヒドロキシベンゼンがジアルキルカテコールである請求項２０記載のエポキシ樹脂の製造方法。
【発明の詳細な説明】
【技術分野】
【０００１】
本発明は、樹脂の安定性、加熱硬化時の高収縮率、熱時弾性率のバランスに優れるとともに得られる硬化物の耐熱性、機械特性も良好であり、半導体封止材料等に好適に用いることができるエポキシ樹脂、その製造方法、および当該エポキシ樹脂を含有するエポキシ樹脂組成物とその硬化物に関する。
【背景技術】
【０００２】
エポキシ樹脂と各種硬化剤とを用いる硬化性樹脂組成物は、接着剤、成型材料、塗料、フォトレジスト材料、顕色材料等に用いられるほか、得られる硬化物の優れた耐熱性や耐湿性などに優れる点から半導体封止材やプリント配線板用絶縁材料等の電気・電子分野で幅広く用いられている。【０００３】
これらの各種用途のうち、電子機器の小型化・軽量化の流れに伴い、半導体装置の配線ピッチの狭小化による高密度化の傾向が著しく、これに対応した半導体実装方法として、はんだボールにより半導体装置と基板とを接合させるフリップチップ接続方式が広く用いられている。このフリップチップ接続方式では、配線板と半導体との間にはんだボールを配置、全体を加熱して溶融接合させる所謂リフロー方式による半導体実装方式であるため、はんだリフロー時に配線版自体が高熱環境に晒され、配線板の熱収縮により反りが発生し、配線板と半導体を接続するはんだボールに大きな応力が発生し、配線の接続不良を起こす場合があった。配線板の反りを抑える目的で、封止材の熱時弾性率を向上させつつ、大きく収縮させる検討がなされており、封止樹脂に対しても熱時高弾性率化、高収縮化が要求されている。さらに硬化後の物性としては耐熱性、機械強度等、封止樹脂に対する要求は年々高度になってきている。【０００４】
半導体封止材として好適に用いることができるエポキシ樹脂として、ビスフェノール骨格の芳香環上にアリル基を置換基として有するエポキシ樹脂が提供されている（例えば、特許文献１参照）。【０００５】
前記エポキシ樹脂を硬化性樹脂組成物の主剤として用いることにより、一般的なビスフェノール型エポキシ樹脂を用いる場合よりも、組成物の流動性や硬化物の強度に一定の効果が得られるものの、近年要求される樹脂組成物の加熱硬化時の成型収縮率、熱時弾性率、硬化物物性のバランスレベルを十分満足できるものではなく、さらなる改良が求められている。
【先行技術文献】
【特許文献】
【０００６】
【特許文献１】特開２０１５−０００９５２号公報
【発明の概要】
【発明が解決しようとする課題】
【０００７】
従って、本発明が解決しようとする課題は、エポキシ樹脂を含有する組成物の加熱硬化時の成型収縮率、熱時弾性率のバランスに優れるエポキシ樹脂、組成物、その製造方法、および耐熱性、機械強度も良好な、その硬化物を提供することにある。
【課題を解決するための手段】
【０００８】
本発明者らは、前記課題を解決するため、鋭意検討した結果、芳香環上の置換基として炭素数４〜８のアルキル基を有する、モノアルキルジヒドロキシベンゼンのエポキシ化物を主成分とするエポキシ樹脂において、副成分の含有率を調整することにより、当該エポキシ樹脂を硬化性組成物の１成分として用いると、前記課題を解決できることを見出し、本発明を完成するに至った。【０００９】
即ち、本発明は、炭素数４〜８のアルキル基を芳香環上の置換基として１個有するモノアルキルジヒドロキシベンゼンのエポキシ化物を主成分とするエポキシ樹脂であり、前記モノアルキルジヒドロキシベンゼンのエポキシ化物のピークトップの分子量＋（２０〜４０）の範囲で検出される化合物（α）を、前記エポキシ樹脂のＧＰＣチャートにおいて、ピーク面積％が０．１〜０．８％の範囲で含有するエポキシ樹脂とその製造方法、およびこれ含むエポキシ樹脂組成物とその硬化物を提供するものである。【００１０】
さらに本発明は、炭素数４〜８のアルキル基を芳香環上の置換基として１個有するモノアルキルカテコールのエポキシ化物を主成分とするエポキシ樹脂であり、モノアルキルカテコールに由来する２つの隣接酸素原子を構成原子として含む環状構造を有する環状化合物（β１）及びモノアルキルカテコールのモノグリシジルエーテル化物（β２）の合計含有量と、モノアルキルカテコールのジグリシジルエーテル化物（γ）の含有量の比率が、高速液体クロマトグラフィーにおいて、（β１＋β２）／（γ）＝（０．１０〜０．４０）の範囲とその製造方法、およびこれ含むエポキシ樹脂組成物とその硬化物を提供するものである。
【発明の効果】
【００１１】
本発明によれば、樹脂組成物の加熱硬化時の成型収縮率、熱時弾性率のバランスに優れ、得られる硬化物の耐熱性、機械強度等も良好である、半導体封止材料等に好適に用いることができるエポキシ樹脂、その製造方法、エポキシ樹脂組成物、前記性能を兼備した硬化物、半導体封止材料、半導体装置、プリプレグ、回路基板、ビルドアップフィルム、ビルドアップ基板、繊維強化複合材料、及び繊維強化成型品を提供できる。
【図面の簡単な説明】
【００１２】
【図１】図１は合成例１で合成したエポキシ樹脂（Ａ−１）のＧＰＣチャートである。
【図２】図２は合成例１で合成したエポキシ樹脂（Ａ−１）のＦＤ−ＭＳスペクトルである。
【図３】図３は合成例１で合成したエポキシ樹脂（Ａ−１）の１３Ｃ−ＮＭＲスペクトルである。
【図４】図４は合成例１で合成したエポキシ樹脂（Ａ−１）のＨＰＬＣチャートである。
【図５】図５は合成例２で合成したエポキシ樹脂（Ａ−２）のＧＰＣチャートである。
【図６】図６は合成例２で合成したエポキシ樹脂（Ａ−２）のＨＰＬＣチャートである。
【図７】図７は合成例３で合成したエポキシ樹脂（Ａ−３）のＧＰＣチャートである。
【図８】図８は合成例３で合成したエポキシ樹脂（Ａ−３）のＨＰＬＣチャートである。
【図９】図９は合成例４で合成したエポキシ樹脂（Ａ−４）のＨＰＬＣチャートである。
【図１０】図１０は比較合成例１で合成したエポキシ樹脂（Ａ’−１）のＨＰＬＣチャートである。
【図１１】図１１は比較合成例２で合成したエポキシ樹脂（Ａ’−２）のＨＰＬＣチャートである。
【発明を実施するための形態】
【００１３】
＜エポキシ樹脂＞
以下、本発明を詳細に説明する。
本発明のエポキシ樹脂は、芳香環上の置換基として炭素数４〜８のアルキル基を有する、モノアルキルジヒドロキシベンゼンを原料とするエポキシ樹脂であって、前記モノアルキルジヒドロキシベンゼンのエポキシ化物のピークトップの分子量＋（２０〜４０）の範囲で検出される化合物（α）を、前記エポキシ樹脂のＧＰＣチャートにおいて、ピーク面積％が０．１〜０．８％の範囲で含有することを特徴とする。
【００１４】
エポキシ樹脂における前記化合物（α）の含有率が面積％で０．１％未満の場合には、樹脂中の嵩高い構造が不足することに依り、加熱硬化時の成型収縮率、熱時弾性率のバランスを取ることが困難となる。０．８質量％を超えると、架橋密度が低くなってしまい、熱時弾性率が小さくなる傾向がある。
【００１５】
このような芳香環上の置換基として炭素数４〜８のアルキル基を有することに依り、その嵩高さに起因して硬化反応時の架橋密度が適切に調整され、加熱硬化時の成型収縮率と熱時弾性率のバランスに優れるものになると考えられる。特に後述するような硬化剤を用いて硬化物を得る際に、硬化反応が良好に進行する観点と、硬化物の架橋密度がより適切な範囲としやすい観点から、ｔ−ブチル基、ｔ−オクチル基等の分岐構造を有するアルキル基であることが好ましく、特にｔ−ブチル基であることが最も好ましい。
【００１６】
また、本発明のエポキシ樹脂における前記化合物（α）のＧＰＣ面積率は、加熱硬化時の成型収縮率、熱時弾性率のバランスにより優れる点より、０．２〜０．５％の範囲であることがより好ましい。
【００１７】
また、本発明のエポキシ樹脂のエポキシ当量は、加熱硬化時の成型収縮率、熱時弾性率のバランスがより高まる点から、１７０〜４００ｇ／ｅｑの範囲であることが好ましい。さらに、芳香環上の置換基がブチル基の場合は、１７０ｇ／ｅｑ〜２５０ｇ／ｅｑの範囲であることがより好ましい。
【００１８】
また、本発明のエポキシ樹脂は、芳香環上の置換基がブチル基の場合、２５℃において３００〜２５００ｍＰａ・ｓの範囲であることが、硬化物の機械強度の観点からより好ましいものである。尚、本発明における粘度は、ＪＩＳ  Ｋ７２３３の単一円筒回転粘度計法に基づいて測定した値である。
【００１９】
なお、本発明における化合物（α）の含有率は、下記の条件によるＧＰＣ測定によって計算される、エポキシ樹脂の全ピーク面積に対する、前記化合物（α）のピーク面積の存在割合により算出した値である。
＜ＧＰＣ測定条件＞
測定装置  ：東ソー株式会社製「ＨＬＣ−８３２０  ＧＰＣ」、
カラム：東ソー株式会社製ガードカラム「ＨＸＬ−Ｌ」
＋東ソー株式会社製「ＴＳＫ−ＧＥＬ  Ｇ２０００ＨＸＬ」
＋東ソー株式会社製「ＴＳＫ−ＧＥＬ  Ｇ２０００ＨＸＬ」
＋東ソー株式会社製「ＴＳＫ−ＧＥＬ  Ｇ３０００ＨＸＬ」
＋東ソー株式会社製「ＴＳＫ−ＧＥＬ  Ｇ４０００ＨＸＬ」
検出器：  ＲＩ（示差屈折計）
データ処理：東ソー株式会社製「ＧＰＣワークステーション  ＥｃｏＳＥＣ−ＷｏｒｋＳｔａｔｉｏｎ」
測定条件：  カラム温度    ４０℃
展開溶媒      テトラヒドロフラン
流速          １．０ｍｌ／分
標準    ：  前記「ＧＰＣワークステーション ＥｃｏＳＥＣ―ＷｏｒｋＳｔａｔｉｏｎ」の測定マニュアルに準拠して、分子量が既知の下記の単分散ポリスチレンを用いた。
（使用ポリスチレン）
東ソー株式会社製「Ａ−５００」
東ソー株式会社製「Ａ−１０００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
東ソー株式会社製「Ｆ−４０」
東ソー株式会社製「Ｆ−８０」
東ソー株式会社製「Ｆ−１２８」
試料    ：  樹脂固形分換算で１．０質量％のテトラヒドロフラン溶液をマイクロフィルターでろ過したもの（５０μｌ）。
【００２０】
前記化合物（α）としては、例えば、下記構造式で表される化合物が単一で、あるいは複数で含有しており、原料中に含まれる副成分や後述するエポキシ樹脂の製造方法における製造過程に生じる副成分であって、それをそのまま系内から取り出さずに規定量含まれていてもよく、あるいは、これらの化合物をあらかじめ合成、単離しておき、モノアルキルジヒドロキシベンゼンのエポキシ化物と規定量含まれるように混合して本発明におけるエポキシ樹脂としても良い。
【００２１】
【化１】
2017199831.tif 000002
（式中、Ｒ１は炭素数４〜８のアルキル基である。）
【００２２】
また、本発明のエポキシ樹脂の原料モノアルキルジヒドロキシベンゼンにおける、２個のヒドロキシ基の存在位置については、特に限定されるものではなく、すなわち、芳香環上の置換基として炭素数４〜８のアルキル基を有する、カテコール、レゾルシン、ヒドロキノンのいずれでもよいが、より硬化性に優れ、硬化物の耐熱性、機械特性とのバランスに優れる観点からは、モノアルキルカテコールを用いることが好ましい。
【００２３】
本発明では、炭素数４〜８のアルキル基を芳香環上の置換基として１個有するモノアルキルカテコールのエポキシ化物を主成分とするエポキシ樹脂であり、前記モノアルキルジヒドロキシベンゼンのエポキシ化物のピークトップの分子量＋（２０〜４０）の範囲で検出される化合物（α）を、前記エポキシ樹脂のＧＰＣチャートにおいて、ピーク面積％が０．１〜０．８％の範囲で含有する物が好ましい。さらに、モノアルキルカテコールに由来する２つの隣接酸素原子を構成原子として含む環状構造を有する環状化合物（β１）及びモノアルキルカテコールのモノグリシジルエーテル化物（β２）の合計含有量と、モノアルキルカテコールのジグリシジルエーテル化物（γ）の含有量の比率が、高速液体クロマトグラフィーにおいて、（β１＋β２）／（γ）＝（０．１０〜０．４０）の範囲であるエポキシ樹脂であることが好ましい。
【００２４】
前記モノアルキルカテコールに由来する２つの隣接酸素原子を構成原子として含む環状構造を有する環状化合物（β１）の代表的構造は下記であると推定される。
【００２５】
【化２】
2017199831.tif 000003
（式中、Ｒ１は炭素数４〜８のアルキル基である。）
【００２６】
このような環状化合物（β１）を一定量含むことにより、嵩高い構造に起因して、加熱硬化時の高収縮率、熱時弾性率をバランスよく発現させることが可能である。さらにエポキシ樹脂の粘度を適正な範囲とすることが簡便になり、例えば強化繊維に含浸させる際の含浸性がよりよくなる効果を発現する。
【００２７】
さらにこのような環状化合物（β１）を含むことによって、硬化物においてもその弾性率が向上し、機械強度に優れ、成型材料用途に好適に用いることが可能となる。
【００２８】
但し、この環状化合物（β１）は、エポキシ基を有さないため、硬化物中の三次元架橋構造に完全には組み込まれることがないため、その含有量が多くなると、エポキシ樹脂を保存している間に揮発成分となることもあるため、一定の範囲内で存在していることが必須となる。
【００２９】
即ち、モノアルキルカテコールに由来する２つの隣接酸素原子を構成原子として含む環状構造を有する環状化合物（β１）及びモノアルキルカテコールのモノグリシジルエーテル化物（β２）の合計含有量と、モノアルキルカテコールのジグリシジルエーテル化物（γ）の含有量の比率が、高速液体クロマトグラフィーにおいて、（β１＋β２）／（γ）＝（０．１０〜０．４０）の範囲であることが好ましく、特に樹脂の低粘度化に伴う炭素繊維などへの含浸性と樹脂の揮発性を兼備する観点から０．１０〜０．３０の範囲であることがより好ましい、更に耐熱性維持の観点より０．１０〜０．２５が好ましい。
【００３０】
前記モノアルキルカテコールのモノグリシジルエーテル化物（β２）の構造は下記にて示されるものである。
【００３１】
【化３】
2017199831.tif 000004
（式中、Ｒ１は炭素数４〜８のアルキル基である。）
【００３２】
なお、本発明における化合物モノアルキルカテコールのモノグリシジルエーテル化物（β２）の合計含有量と、モノアルキルカテコールのジグリシジルエーテル化物（γ）の含有量の比率は、下記の条件によるＨＰＬＣ測定によって求められる値である。
【００３３】
＜ＨＰＬＣ測定条件＞
東ソー株式会社製「Ａｇｉｌｅｎｔ  １２２０  Ｉｎｆｉｎｉｔｙ  ＬＣ」、
カラム：    東ソー株式会社製「ＴＳＫ−ＧＥＬ  ＯＤＳ−１２０Ｔ」
検出器：    ＶＷＤ
データ処理：東ソー株式会社製「Ａｇｉｌｅｎｔ  ＥＺＣｈｒｏｍ  Ｅｌｉｔｅ」
測定条件：  カラム温度    ４０℃
展開溶媒      Ａ液：水／アセトニトリル＝５０／５０ｗｔ％
Ｂ液：アセトニトリル
展開条件      Ａ液／Ｂ液＝９５／５（１５ｍｉｎ）
リニアグラジエント（２０ｍｉｎ）
Ａ液／Ｂ液＝０／１００（２０ｍｉｎ）
流速          １．０ｍｌ／ｍｉｎ
測定波長      ２５４ｎｍ
【００３４】
また本発明のエポキシ樹脂としては、硬化物の成型収縮率が大きくなる観点から、下記構造式（１）
【００３５】
【化４】
2017199831.tif 000005
〔構造式（１）中、Ｒ１は炭素数４〜８のアルキル基であり、Ｒは水素原子又はグリシジル基であり、ｍは１又は２であって、ｍ＝１である割合が９９％以上である。ｎは繰り返し数を示し、平均値で０．０１〜１０であり、繰り返し毎にＲ、Ｒ１、ｍは同一でも異なっていてもよい。〕
で表されるエポキシ樹脂であることが好ましく、前述のように、成型収縮率の観点から、構造式（１）中のＲ１がブチル基又はオクチル基であることがより好ましく、ｔ−ブチル基であることが最も好ましい。
【００３６】
また、加熱硬化時の成型収縮率、熱時弾性率のバランスにより優れ、また原料の工業的入手容易性、硬化物の機械的強度の観点から、Ｒは水素原子であることが好ましい。
【００３７】
また、前記一般式（１）中のｎは、繰り返し数の平均であり、熱時弾性率と熱安定性の両立の観点から０．０１〜３の範囲であることがより好ましい。
【００３８】
＜エポキシ樹脂の製造方法＞
前記のように、本発明のエポキシ樹脂は、前述の化合物（α）あるいは（β１）、（β２）を特定量含む。このようなエポキシ樹脂（Ａ）を得る方法としては、炭素数４〜８のアルキル基を芳香環上の置換基として１個有するモノアルキルジヒドロキシベンゼンのエポキシ化物と、前述の化合物（α）あるいは（β１）、（β２）をあらかじめ用意し、これらを特定比率になるように混合することで得ることができる。更には、原料のモノアルキルジヒドロキシベンゼンと、ジアルキルジヒドロキシベンゼン等とを予め混合してから、これをエポキシ化する方法であってもよい。後者の製造方法を用いると、工業的な生産性に優れると共に、得られるエポキシ樹脂の均一性にもより一層優れたものとすることが容易となる。
【００３９】
前記モノアルキルジヒドロキシベンゼンとしては、例えば、ｎ−ブチルハイドロキノン、ｎ−ブチルレゾルシノール、ｎ−ブチルカテコール、ｓｅｃ−ブチルハイドロキノン、ｓｅｃ−ブチルレゾルシノール、ｓｅｃ−ブチルカテコール、ｔ−ブチルハイドロキノン、ｔ−ブチルレゾルシノール、ｔ−ブチルカテコール、ｎ−ヘキシルハイドロキノン、ｎ−ヘキシルレゾルシノール、４−オクチルカテコールなどが挙げられ、前記ジアルキルジヒドロキシベンゼンとしては、例えば、３，５−ジ−ｔ−ブチルカテコール、２，５−ジ−ｔ−ブチルハイドロキノンなどが挙げられ、１種のみからなるものであっても、２種以上を混合して用いてもよい。これらの中でも、得られるエポキシ樹脂の成型収縮率の観点から、より嵩高い構造のアルキル基を有していて且つ水酸基が隣接していることが好ましく、さらに原料の入手容易性、得られるエポキシ樹脂組成物の硬化時の特性の観点より、ｔ−ブチルカテコールと、３，５−ジ−ｔ−ブチルカテコールを用いることが最も好ましい。
【００４０】
本発明のエポキシ樹脂の製造方法は、前記のように原料のモノアルキルジヒドロキシベンゼンと、ジアルキルジヒドロキシベンゼンとを予め（モノアルキルジヒドロキシベンゼン／ジアルキルジヒドロキシベンゼン）が９９．１／０．９〜９９．９／０．１の範囲で混合し、エピハロヒドリンと反応させてエポキシ化するエポキシ樹脂の製造方法である。
【００４１】
この時、エピハロヒドリンは、原料に含まれる水酸基１モルに対し、１〜１０モルを添加し、次いで、相間移動触媒を原料に含まれる水酸基１モルに対し０〜５．０モル％添加して溶解し、更に、原料ヒドロキシベンゼン類１モルに対し０．９〜２．０モルの塩基性触媒を一括添加または徐々に添加しながら２０〜１２０℃の温度で０．５〜１０時間反応させる方法が挙げられる。この塩基性触媒は固形でもその水溶液を使用してもよく、水溶液を使用する場合は、連続的に添加すると共に、反応混合物中から減圧下、または常圧下、連続的に水及びエピハロヒドリン類を留出せしめ、更に分液して水は除去しエピハロヒドリン類は反応混合物中に連続的に戻す方法でもよい。また、モノアルキルカテコールに由来する２つの隣接酸素原子を構成原子として含む環状構造を有する環状化合物（β１）及びモノアルキルカテコールのモノグリシジルエーテル化物（β２）を特定量含ませることが容易になる観点から、まず第一段階として原料に含まれる水酸基１モルに対し、０．１〜０．９モルの塩基性触媒を一括添加または徐々に添加しながら５０〜８０℃の温度で１〜５０時間反応させる。次いで第二段階として総塩基性触媒量が水酸基1モルに対し、１．０〜２．０モルとなる量を一括又は徐々に添加しながら５０〜１００℃の温度で０．５〜８時間反応する条件で製造することが好ましい。
【００４２】
特に原料として炭素数４〜８のアルキル基を芳香環上の置換基として１個有するモノアルキルカテコールを用いる場合には、第一段階の温度を５０〜８０℃の範囲にすることで、閉環反応が適正であり、環状化合物（β１）の含有率の調整が容易である。環状化合物（β１）が少ない場合には、得られるエポキシ樹脂の粘度が高くなりやすく、一方、環状化合物（β１）の含有率が多い場合には、揮発性が高くなり、尚且つ硬化物の靱性が低下する。また、第一段階の時間が短すぎると、十分にエピクロルヒドリンの付加が進行せず、モノグリシジルエーテル化物及び環状化合物が多く生成しやすくなり、一方で長すぎるとエポキシ基の生成が多くなり、粘度が高くなりやすい傾向がみられる。
【００４３】
なお、工業生産を行う際、エポキシ樹脂生産の初バッチでは仕込みに用いるエピハロヒドリン類の全てが新しいものであるが、次バッチ以降は、粗反応生成物から回収されたエピハロヒドリン類と、反応で消費される分で消失する分に相当する新しいエピハロヒドリン類とを併用することが好ましい。この際、グリシドール等、エピクロルヒドリンと水、有機溶剤等との反応により誘導される不純物を含有していても良い。この時、使用するエピハロヒドリンは特に限定されないが、例えば、エピクロルヒドリン、エピブロモヒドリン、β−メチルエピクロルヒドリン等が挙げられる。これらの中でも、工業的に入手が容易なことからエピクロルヒドリンが好ましい。
【００４４】
また、前記塩基性触媒は、具体的には、アルカリ土類金属水酸化物、アルカリ金属炭酸塩及びアルカリ金属水酸化物等が挙げられる。特にエポキシ樹脂合成反応の触媒活性に優れる点からアルカリ金属水酸化物が好ましく、例えば水酸化ナトリウム、水酸化カリウム等が挙げられる。使用に際しては、これらの塩基性触媒を１０質量％〜５５質量％程度の水溶液の形態で使用してもよいし、固形の形態で使用しても構わない。また、有機溶媒を併用することにより、エポキシ樹脂の合成における反応速度を高めることができる。このような有機溶媒としては特に限定されないが、例えば、アセトン、メチルエチルケトン等のケトン類、メタノール、エタノール、１−プロピルアルコール、イソプロピルアルコール、１−ブタノール、セカンダリーブタノール、ターシャリーブタノール等のアルコール類、メチルセロソルブ、エチルセロソルブ等のセロソルブ類、テトラヒドロフラン、１、４−ジオキサン、１、３−ジオキサン、ジエトキシエタン等のエーテル類、アセトニトリル、ジメチルスルホキシド、ジメチルホルムアミド等の非プロトン性極性溶媒等が挙げられる。これらの有機溶媒は、それぞれ単独で使用してもよいし、また、極性を調製するために適宜二種以上を併用してもよい。
【００４５】
前記相間移動触媒は、具体的には、第四級アンモニウム塩、第四級ホスホニウム塩やクラウンエーテル類が挙げられる。特にエポキシ樹脂合成反応の触媒活性に優れる点から第四級アンモニウム塩、第四級ホスホニウム塩が好ましく、具体的には、テトラメチルアンモニウムクロライド、テトラエチルアンモニウムクロライド、テトラブチルアンモニウムブロマイド、トリメチルベンジルアンモニウムクロライド、トリエチルベンジルアンモニウムクロライド、テトラブチルホスホニウムブロマイド等が挙げられる。使用に際しては、これらの塩基性触媒を１０質量％〜５５質量％程度の水溶液の形態で使用してもよいし、固形の形態で使用しても構わない。
【００４６】
続いて、前述のエポキシ化反応の反応物を水洗後、加熱減圧下、蒸留によって未反応のエピハロヒドリンや併用する有機溶媒を留去する。また更に加水分解性ハロゲンの少ないエポキシ樹脂とするために、得られたエポキシ樹脂を再びトルエン、メチルイソブチルケトン、メチルエチルケトンなどの有機溶媒に溶解し、水酸化ナトリウム、水酸化カリウムなどのアルカリ金属水酸化物の水溶液を加えてさらに反応を行うこともできる。この際、反応速度の向上を目的として、４級アンモニウム塩やクラウンエーテル等の相関移動触媒を存在させてもよい。相関移動触媒を使用する場合のその使用量としては、用いるエポキシ樹脂に対して０．１質量％〜３．０質量％の範囲が好ましい。反応終了後、生成した塩を濾過、水洗などにより除去し、更に、加熱減圧下トルエン、メチルイソブチルケトンなどの溶剤を留去することにより目的のエポキシ樹脂を得ることができる。
【００４７】
＜エポキシ樹脂組成物＞
本発明のエポキシ樹脂は、硬化剤を併用できるものである。前記エポキシ樹脂に硬化剤を配合することで、硬化性のエポキシ樹脂組成物を作製することができる。以下、本発明のエポキシ樹脂をエポキシ樹脂（Ａ）と記載することがある。
【００４８】
ここで用いることのできる硬化剤としては、例えば、アミン系化合物、アミド系化合物、酸無水物系化合物、フェノール系化合物などの各種の公知のエポキシ樹脂用の硬化剤が挙げられる。
【００４９】
具体的には、アミン系化合物としてはジアミノジフェニルメタン、ジエチレントリアミン、トリエチレンテトラミン、ジアミノジフェニルスルホン、イソホロンジアミン、イミダゾ−ル、ＢＦ３−アミン錯体、グアニジン誘導体等が挙げられ、アミド系化合物としては、ジシアンジアミド、リノレン酸の２量体とエチレンジアミンとより合成されるポリアミド樹脂等が挙げられる。酸無水物系化合物としては、無水フタル酸、無水トリメリット酸、無水ピロメリット酸、無水マレイン酸、テトラヒドロ無水フタル酸、メチルテトラヒドロ無水フタル酸、無水メチルナジック酸、ヘキサヒドロ無水フタル酸、メチルヘキサヒドロ無水フタル酸等が挙げられる。フェノール系化合物としては、フェノールノボラック樹脂、クレゾールノボラック樹脂、芳香族炭化水素ホルムアルデヒド樹脂変性フェノール樹脂、ジシクロペンタジエンフェノール付加型樹脂、フェノールアラルキル樹脂（ザイロック樹脂）、ナフトールアラルキル樹脂、トリフェニロールメタン樹脂、テトラフェニロールエタン樹脂、ナフトールノボラック樹脂、ナフトール−フェノール共縮ノボラック樹脂、ナフトール−クレゾール共縮ノボラック樹脂、ビフェニル変性フェノール樹脂（ビスメチレン基でフェノール核が連結された多価フェノール性水酸基含有化合物）、ビフェニル変性ナフトール樹脂（ビスメチレン基でフェノール核が連結された多価ナフトール化合物）、アミノトリアジン変性フェノール樹脂（メラミン、ベンゾグアナミンなどでフェノール核が連結された多価フェノール性水酸基含有化合物）やアルコキシ基含有芳香環変性ノボラック樹脂（ホルムアルデヒドでフェノール核及びアルコキシ基含有芳香環が連結された多価フェノール性水酸基含有化合物）等の多価フェノール性水酸基含有化合物が挙げられる。
【００５０】
更に、本発明のエポキシ樹脂組成物には、前記で規定するエポキシ樹脂（Ａ）以外のエポキシ樹脂（Ｃ）を本発明の効果を損なわない範囲で併用することができる。
【００５１】
前記エポキシ樹脂（Ｃ）としては、例えば、ビスフェノールＡ型エポキシ樹脂、ビスフェノールＦ型エポキシ樹脂、ビフェニル型エポキシ樹脂、テトラメチルビフェニル型エポキシ樹脂、ポリヒドロキシナフタレン型エポキシ樹脂、フェノールノボラック型エポキシ樹脂、クレゾールノボラック型エポキシ樹脂、トリフェニルメタン型エポキシ樹脂、テトラフェニルエタン型エポキシ樹脂、ジシクロペンタジエン−フェノール付加反応型エポキシ樹脂、フェノールアラルキル型エポキシ樹脂、ナフトールノボラック型エポキシ樹脂、ナフトールアラルキル型エポキシ樹脂、ナフトール−フェノール共縮ノボラック型エポキシ樹脂、ナフトール−クレゾール共縮ノボラック型エポキシ樹脂、芳香族炭化水素ホルムアルデヒド樹脂変性フェノール樹脂型エポキシ樹脂、ビフェニル変性ノボラック型エポキシ樹脂等が挙げられる。これらのエポキシ樹脂の中でも、特に熱時弾性率と成型収縮率が優れる硬化物が得られる点においては、ノボラック型エポキシ樹脂を用いることが好ましく、難燃性に優れる硬化物が得られる点においては、テトラメチルビフェノール型エポキシ樹脂、ビフェニルアラルキル型エポキシ樹脂、ポリヒドロキシナフタレン型エポキシ樹脂を用いることが好ましく、誘電特性に優れる硬化物が得られる点においては、ジシクロペンタジエン−フェノール付加反応型エポキシ樹脂が好ましい。また、その他のエポキシ樹脂を併用する場合、前記エポキシ樹脂（Ａ）とエポキシ樹脂（Ｃ）との合計１００質量部に対し、本発明のエポキシ樹脂（Ａ）を１〜２０質量部で含むことが、半導体封止材料において成型収縮率を効果的に低減できる観点から好ましいものである。
【００５２】
本発明のエポキシ樹脂組成物において、前記エポキシ樹脂（Ａ）と硬化剤との配合量は、硬化性に優れる観点より、前記エポキシ樹脂（Ａ）と必要により併用される前記エポキシ樹脂（Ｃ）中のエポキシ基の合計１当量に対して、前記硬化剤中の活性基の合計が０．８〜１．２当量となる割合であることが好ましい。
【００５３】
また、前記エポキシ樹脂組成物は、その他の熱硬化性樹脂を併用しても良い。
【００５４】
その他の熱硬化性樹脂としては、例えば、シアネートエステル樹脂、ベンゾオキサジン構造を有する樹脂、マレイミド化合物、活性エステル樹脂、ビニルベンジル化合物、アクリル化合物、スチレンとマレイン酸無水物の共重合物などが挙げられる。前記した他の熱硬化性樹脂を併用する場合、その使用量は本発明の効果を阻害しなければ特に制限をうけないが、熱硬化性樹脂組成物１００質量部中１〜５０質量部の範囲であることが好ましい。
【００５５】
前記シアネートエステル樹脂としては、例えば、ビスフェノールＡ型シアネートエステル樹脂、ビスフェノールＦ型シアネートエステル樹脂、ビスフェノールＥ型シアネートエステル樹脂、ビスフェノールＳ型シアネートエステル樹脂、ビスフェノールスルフィド型シアネートエステル樹脂、フェニレンエーテル型シアネートエステル樹脂、ナフチレンエーテル型シアネートエステル樹脂、ビフェニル型シアネートエステル樹脂、テトラメチルビフェニル型シアネートエステル樹脂、ポリヒドロキシナフタレン型シアネートエステル樹脂、フェノールノボラック型シアネートエステル樹脂、クレゾールノボラック型シアネートエステル樹脂、トリフェニルメタン型シアネートエステル樹脂、テトラフェニルエタン型シアネートエステル樹脂、ジシクロペンタジエン−フェノール付加反応型シアネートエステル樹脂、フェノールアラルキル型シアネートエステル樹脂、ナフトールノボラック型シアネートエステル樹脂、ナフトールアラルキル型シアネートエステル樹脂、ナフトール−フェノール共縮ノボラック型シアネートエステル樹脂、ナフトール−クレゾール共縮ノボラック型シアネートエステル樹脂、芳香族炭化水素ホルムアルデヒド樹脂変性フェノール樹脂型シアネートエステル樹脂、ビフェニル変性ノボラック型シアネートエステル樹脂、アントラセン型シアネートエステル樹脂等が挙げられる。これらはそれぞれ単独で用いても良いし、２種類以上を併用しても良い。
【００５６】
これらのシアネートエステル樹脂の中でも、特に耐熱性に優れる硬化物が得られる点においては、ビスフェノールＡ型シアネートエステル樹脂、ビスフェノールＦ型シアネートエステル樹脂、ビスフェノールＥ型シアネートエステル樹脂、ポリヒドロキシナフタレン型シアネートエステル樹脂、ナフチレンエーテル型シアネートエステル樹脂、ノボラック型シアネートエステル樹脂を用いることが好ましく、誘電特性に優れる硬化物が得られる点においては、ジシクロペンタジエン−フェノール付加反応型シアネートエステル樹脂が好ましい。
【００５７】
ベンゾオキサジン構造を有する樹脂としては、特に制限はないが、例えば、ビスフェノールＦとホルマリンとアニリンの反応生成物（Ｆ−ａ型ベンゾオキサジン樹脂）やジアミノジフェニルメタンとホルマリンとフェノールの反応生成物（Ｐ−ｄ型ベンゾオキサジン樹脂）、ビスフェノールＡとホルマリンとアニリンの反応生成物、ジヒドロキシジフェニルエーテルとホルマリンとアニリンの反応生成物、ジアミノジフェニルエーテルとホルマリンとフェノールの反応生成物、ジシクロペンタジエン−フェノール付加型樹脂とホルマリンとアニリンの反応生成物、フェノールフタレインとホルマリンとアニリンの反応生成物、ジフェニルスルフィドとホルマリンとアニリンの反応生成物などが挙げられる。これらはそれぞれ単独で用いても良いし、２種類以上を併用しても良い。
【００５８】
前記マレイミド化合物としては、例えば、下記構造式（ｉ）〜（ｉｉｉ）の何れかで表される各種の化合物等が挙げられる。
【００５９】
【化５】
2017199831.tif 000006
（式中Ｒはｍ価の有機基であり、α及びβはそれぞれ水素原子、ハロゲン原子、アルキル基、アリール基の何れかであり、ｓは１以上の整数である。）
【００６０】
【化６】
2017199831.tif 000007
【００６１】
（式中Ｒは水素原子、アルキル基、アリール基、アラルキル基、ハロゲン原子、水酸基、アルコキシ基の何れかであり、ｓは１〜３の整数、ｔは繰り返し単位の平均で０〜１０である。）
【００６２】
【化７】
2017199831.tif 000008
（式中Ｒは水素原子、アルキル基、アリール基、アラルキル基、ハロゲン原子、水酸基、アルコキシ基の何れかであり、ｓは１〜３の整数、ｔは繰り返し単位の平均で０〜１０である。）これらはそれぞれ単独で用いても良いし、２種類以上を併用しても良い。
【００６３】
前記活性エステル樹脂としては、特に制限はないが、一般にフェノールエステル類、チオフェノールエステル類、Ｎ−ヒドロキシアミンエステル類、複素環ヒドロキシ化合物のエステル類等の反応活性の高いエステル基を１分子中に２個以上有する化合物が好ましく用いられる。前記活性エステル樹脂は、カルボン酸化合物及び／又はチオカルボン酸化合物と、ヒドロキシ化合物及び／又はチオール化合物との縮合反応によって得られるものが好ましい。特に耐熱性向上の観点から、カルボン酸化合物又はそのハライドとヒドロキシ化合物とから得られる活性エステル樹脂が好ましく、カルボン酸化合物又はそのハライドと、フェノール化合物及び／又はナフトール化合物とから得られる活性エステル樹脂がより好ましい。カルボン酸化合物としては、例えば安息香酸、酢酸、コハク酸、マレイン酸、イタコン酸、フタル酸、イソフタル酸、テレフタル酸、ピロメリット酸等、又はそのハライドが挙げられる。フェノール化合物又はナフトール化合物としては、ハイドロキノン、レゾルシン、ビスフェノールＡ、ビスフェノールＦ、ビスフェノールＳ、ジヒドロキシジフェニルエーテル、フェノールフタレイン、メチル化ビスフェノールＡ、メチル化ビスフェノールＦ、メチル化ビスフェノールＳ、フェノール、ｏ−クレゾール、ｍ−クレゾール、ｐ−クレゾール、カテコール、α−ナフトール、β−ナフトール、１，５−ジヒドロキシナフタレン、１，６−ジヒドロキシナフタレン、２，６−ジヒドロキシナフタレン、ジヒドロキシベンゾフェノン、トリヒドロキシベンゾフェノン、テトラヒドロキシベンゾフェノン、フロログルシン、ベンゼントリオール、ジシクロペンタジエン−フェノール付加型樹脂等が挙げられる。
【００６４】
活性エステル樹脂として、具体的にはジシクロペンタジエン−フェノール付加構造を含む活性エステル系樹脂、ナフタレン構造を含む活性エステル樹脂、フェノールノボラックのアセチル化物である活性エステル樹脂、フェノールノボラックのベンゾイル化物である活性エステル樹脂等が好ましく、なかでもピール強度の向上に優れるという点で、ジシクロペンタジエン−フェノール付加構造を含む活性エステル樹脂、ナフタレン構造を含む活性エステル樹脂がより好ましい。ジシクロペンタジエン−フェノール付加構造を含む活性エステル樹脂として、より具体的には下記一般式（ｉｖ）で表される化合物が挙げられる。
【００６５】
【化８】
2017199831.tif 000009
【００６６】
但し、式（ｉｖ）中、Ｒはフェニル基又はナフチル基であり、ｕは０又は１を表し、ｎは繰り返し単位の平均で０．０５〜２．５である。なお、樹脂組成物の硬化物の誘電正接を低下させ、耐熱性を向上させるという観点から、Ｒはナフチル基が好ましく、ｕは０が好ましく、また、ｎは０．２５〜１．５が好ましい。
【００６７】
本発明のエポキシ樹脂組成物は、エポキシ樹脂組成物のみでも硬化は進行するが、硬化促進剤を併用してもよい。硬化促進剤としてはイミダゾール、ジメチルアミノピリジンなどの３級アミン化合物；トリフェニルホスフィンなどの燐系化合物；３フッ化ホウ素、３フッ化ホウ素モノエチルアミン錯体などの３フッ化ホウ素アミン錯体；チオジプロピオン酸等の有機酸化合物；チオジフェノールベンズオキサジン、スルホニルベンズオキサジン等のベンズオキサジン化合物；スルホニル化合物等が挙げられる。これらはそれぞれ単独で用いても良いし、２種類以上を併用しても良い。これら触媒の添加量は、エポキシ樹脂組成物１００質量部中０．００１〜１５質量部の範囲であることが好ましい。
【００６８】
また、本発明のエポキシ樹脂組成物に高い難燃性が求められる用途に用いる場合には、実質的にハロゲン原子を含有しない非ハロゲン系難燃剤を配合してもよい。
【００６９】
前記非ハロゲン系難燃剤は、例えば、リン系難燃剤、窒素系難燃剤、シリコーン系難燃剤、無機系難燃剤、有機金属塩系難燃剤等が挙げられ、それらの使用に際しても何等制限されるものではなく、単独で使用しても、同一系の難燃剤を複数用いても良く、また、異なる系の難燃剤を組み合わせて用いることも可能である。
【００７０】
前記リン系難燃剤は、無機系、有機系のいずれも使用することができる。無機系化合物としては、例えば、赤リン、リン酸一アンモニウム、リン酸二アンモニウム、リン酸三アンモニウム、ポリリン酸アンモニウム等のリン酸アンモニウム類、リン酸アミド等の無機系含窒素リン化合物が挙げられる。
【００７１】
また、前記赤リンは、加水分解等の防止を目的として表面処理が施されていることが好ましく、表面処理方法としては、例えば、（ｉ）水酸化マグネシウム、水酸化アルミニウム、水酸化亜鉛、水酸化チタン、酸化ビスマス、水酸化ビスマス、硝酸ビスマス又はこれらの混合物等の無機化合物で被覆処理する方法、（ｉｉ）水酸化マグネシウム、水酸化アルミニウム、水酸化亜鉛、水酸化チタン等の無機化合物、及びフェノール樹脂等の熱硬化性樹脂の混合物で被覆処理する方法、（ｉｉｉ）水酸化マグネシウム、水酸化アルミニウム、水酸化亜鉛、水酸化チタン等の無機化合物の被膜の上にフェノール樹脂等の熱硬化性樹脂で二重に被覆処理する方法等が挙げられる。
【００７２】
前記有機リン系化合物は、例えば、リン酸エステル化合物、ホスホン酸化合物、ホスフィン酸化合物、ホスフィンオキシド化合物、ホスホラン化合物、有機系含窒素リン化合物等の汎用有機リン系化合物の他、９，１０−ジヒドロ−９−オキサ−１０−ホスファフェナントレン−１０−オキシド、１０−（２，５―ジヒドロオキシフェニル）−１０Ｈ−９−オキサ−１０−ホスファフェナントレン−１０−オキシド、１０−（２，７−ジヒドロオキシナフチル）−１０Ｈ−９−オキサ−１０−ホスファフェナントレン−１０−オキシド等の環状有機リン化合物及びそれをエポキシ樹脂やフェノール樹脂等の化合物と反応させた誘導体等が挙げられる。
【００７３】
これらリン系難燃剤の配合量としては、リン系難燃剤の種類、樹脂組成物の他の成分、所望の難燃性の程度によって適宜選択されるものであるが、例えば、非ハロゲン系難燃剤及びその他の充填材や添加剤等全てを配合した樹脂組成物１００質量部中、赤リンを非ハロゲン系難燃剤として使用する場合には０．１質量部〜２．０質量部の範囲で配合することが好ましく、有機リン化合物を用いる場合には同様に０．１質量部〜１０．０質量部の範囲で配合することが好ましく、０．５質量部〜６．０質量部の範囲で配合することがより好ましい。
【００７４】
また前記リン系難燃剤を使用する場合、該リン系難燃剤にハイドロタルサイト、水酸化マグネシウム、ホウ素化合物、酸化ジルコニウム、黒色染料、炭酸カルシウム、ゼオライト、モリブデン酸亜鉛、活性炭等を併用してもよい。
【００７５】
前記窒素系難燃剤は、例えば、トリアジン化合物、シアヌル酸化合物、イソシアヌル酸化合物、フェノチアジン等が挙げられ、トリアジン化合物、シアヌル酸化合物、イソシアヌル酸化合物が好ましい。
【００７６】
前記トリアジン化合物は、例えば、メラミン、アセトグアナミン、ベンゾグアナミン、メロン、メラム、サクシノグアナミン、エチレンジメラミン、ポリリン酸メラミン、トリグアナミン等の他、例えば、（１）硫酸グアニルメラミン、硫酸メレム、硫酸メラムなどの硫酸アミノトリアジン化合物、（２）フェノール、クレゾール、キシレノール、ブチルフェノール、ノニルフェノール等のフェノール類と、メラミン、ベンゾグアナミン、アセトグアナミン、ホルムグアナミン等のメラミン類及びホルムアルデヒドとの共縮合物、（３）前記（２）の共縮合物とフェノールホルムアルデヒド縮合物等のフェノール樹脂類との混合物、（４）前記（２）、（３）を更に桐油、異性化アマニ油等で変性したもの等が挙げられる。
【００７７】
前記シアヌル酸化合物は、例えば、シアヌル酸、シアヌル酸メラミン等を挙げることができる。
【００７８】
前記窒素系難燃剤の配合量としては、窒素系難燃剤の種類、樹脂組成物の他の成分、所望の難燃性の程度によって適宜選択されるものであるが、例えば、非ハロゲン系難燃剤及びその他の充填材や添加剤等全てを配合した樹脂組成物１００質量部中、０．０５〜１０質量部の範囲で配合することが好ましく、０．１質量部〜５質量部の範囲で配合することがより好ましい。
【００７９】
また前記窒素系難燃剤を使用する際、金属水酸化物、モリブデン化合物等を併用してもよい。
【００８０】
前記シリコーン系難燃剤は、ケイ素原子を含有する有機化合物であれば特に制限がなく使用でき、例えば、シリコーンオイル、シリコーンゴム、シリコーン樹脂等が挙げられる。前記シリコーン系難燃剤の配合量としては、シリコーン系難燃剤の種類、樹脂組成物の他の成分、所望の難燃性の程度によって適宜選択されるものであるが、例えば、非ハロゲン系難燃剤及びその他の充填材や添加剤等全てを配合した樹脂組成物１００質量部中、０．０５〜２０質量部の範囲で配合することが好ましい。また前記シリコーン系難燃剤を使用する際、モリブデン化合物、アルミナ等を併用してもよい。
【００８１】
前記無機系難燃剤は、例えば、金属水酸化物、金属酸化物、金属炭酸塩化合物、金属粉、ホウ素化合物、低融点ガラス等が挙げられる。
【００８２】
前記金属水酸化物は、例えば、水酸化アルミニウム、水酸化マグネシウム、ドロマイト、ハイドロタルサイト、水酸化カルシウム、水酸化バリウム、水酸化ジルコニウム等を挙げることができる。
【００８３】
前記金属酸化物は、例えば、モリブデン酸亜鉛、三酸化モリブデン、スズ酸亜鉛、酸化スズ、酸化アルミニウム、酸化鉄、酸化チタン、酸化マンガン、酸化ジルコニウム、酸化亜鉛、酸化モリブデン、酸化コバルト、酸化ビスマス、酸化クロム、酸化ニッケル、酸化銅、酸化タングステン等を挙げることができる。
【００８４】
前記金属炭酸塩化合物は、例えば、炭酸亜鉛、炭酸マグネシウム、炭酸カルシウム、炭酸バリウム、塩基性炭酸マグネシウム、炭酸アルミニウム、炭酸鉄、炭酸コバルト、炭酸チタン等を挙げることができる。
【００８５】
前記金属粉は、例えば、アルミニウム、鉄、チタン、マンガン、亜鉛、モリブデン、コバルト、ビスマス、クロム、ニッケル、銅、タングステン、スズ等を挙げることができる。
【００８６】
前記ホウ素化合物は、例えば、ホウ酸亜鉛、メタホウ酸亜鉛、メタホウ酸バリウム、ホウ酸、ホウ砂等を挙げることができる。
【００８７】
前記低融点ガラスは、例えば、シープリー（ボクスイ・ブラウン社）、水和ガラスＳｉＯ２−ＭｇＯ−Ｈ２Ｏ、ＰｂＯ−Ｂ２Ｏ３系、ＺｎＯ−Ｐ２Ｏ５−ＭｇＯ系、Ｐ２Ｏ５−Ｂ２Ｏ３−ＰｂＯ−ＭｇＯ系、Ｐ−Ｓｎ−Ｏ−Ｆ系、ＰｂＯ−Ｖ２Ｏ５−ＴｅＯ２系、Ａｌ２Ｏ３−Ｈ２Ｏ系、ホウ珪酸鉛系等のガラス状化合物を挙げることができる。
【００８８】
前記無機系難燃剤の配合量としては、無機系難燃剤の種類、樹脂組成物の他の成分、所望の難燃性の程度によって適宜選択されるものであるが、例えば、非ハロゲン系難燃剤及びその他の充填材や添加剤等全てを配合した樹脂組成物１００質量部中、０．０５質量部〜２０質量部の範囲で配合することが好ましく、０．５質量部〜１５質量部の範囲で配合することがより好ましい。
【００８９】
前記有機金属塩系難燃剤は、例えば、フェロセン、アセチルアセトナート金属錯体、有機金属カルボニル化合物、有機コバルト塩化合物、有機スルホン酸金属塩、金属原子と芳香族化合物又は複素環化合物がイオン結合又は配位結合した化合物等が挙げられる。
【００９０】
前記有機金属塩系難燃剤の配合量としては、有機金属塩系難燃剤の種類、樹脂組成物の他の成分、所望の難燃性の程度によって適宜選択されるものであるが、例えば、非ハロゲン系難燃剤及びその他の充填材や添加剤等全てを配合した樹脂組成物１００質量部中、０．００５質量部〜１０質量部の範囲で配合することが好ましい。
【００９１】
本発明のエポキシ樹脂組成物は、必要に応じて無機充填材を配合することができる。前記無機充填材は、例えば、溶融シリカ、結晶シリカ、アルミナ、窒化珪素、水酸化アルミ等が挙げられる。前記無機充填材の配合量を特に大きくする場合は溶融シリカを用いることが好ましい。前記溶融シリカは破砕状、球状のいずれでも使用可能であるが、溶融シリカの配合量を高め且つ成型材料の溶融粘度の上昇を抑制するためには、球状のものを主に用いる方が好ましい。更に球状シリカの配合量を高めるためには、球状シリカの粒度分布を適当に調整することが好ましい。その充填率は難燃性を考慮して、高い方が好ましく、エポキシ樹脂組成物の全質量に対して２０質量％以上が特に好ましい。また導電ペーストなどの用途に使用する場合は、銀粉や銅粉等の導電性充填剤を用いることができる。
【００９２】
本発明のエポキシ樹脂組成物は、この他、必要に応じて、シランカップリング剤、離型剤、顔料、乳化剤等の種々の配合剤を添加することができる。
【００９３】
＜エポキシ樹脂組成物の用途＞
本発明のエポキシ樹脂組成物は、半導体封止材料、半導体装置、プリプレグ、プリント回路基板、ビルドアップ基板、ビルドアップフィルム、繊維強化複合材料、繊維強化樹脂成型品、導電ペースト等に適用することができる。
【００９４】
１．半導体封止材料
本発明のエポキシ樹脂組成物から半導体封止材料を得る方法としては、前記エポキシ樹脂組成物、前記硬化促進剤、及び無機充填剤等の配合剤とを必要に応じて押出機、ニ−ダ、ロ−ル等を用いて均一になるまで充分に溶融混合する方法が挙げられる。その際、無機充填剤としては、通常、溶融シリカが用いられるが、パワートランジスタ、パワーＩＣ用高熱伝導半導体封止材として用いる場合は、溶融シリカよりも熱伝導率の高い結晶シリカ，アルミナ，窒化ケイ素などの高充填化、または溶融シリカ、結晶性シリカ、アルミナ、窒化ケイ素などを用いるとよい。その充填率はエポキシ樹脂組成物１００質量部当たり、無機充填剤を３０質量％〜９５質量％の範囲で用いることが好ましく、中でも、難燃性や耐湿性や耐半田クラック性の向上、線膨張係数の低下を図るためには、７０質量部以上がより好ましく、８０質量部以上であることがさらに好ましい。
【００９５】
２．半導体装置
本発明のエポキシ樹脂組成物から半導体装置を得る方法としては、前記半導体封止材料を注型、或いはトランスファー成型機、射出成型機などを用いて成型し、さらに５０〜２００℃で２〜１０時間の間、加熱する方法が挙げられる。
【００９６】
３．プリプレグ
本発明のエポキシ樹脂組成物からプリプレグを得る方法としては、有機溶剤を配合してワニス化した硬化性樹脂組成物を、補強基材（紙、ガラス布、ガラス不織布、アラミド紙、アラミド布、ガラスマット、ガラスロービング布など）に含浸したのち、用いた溶剤種に応じた加熱温度、好ましくは５０〜１７０℃で加熱することによって、得る方法が挙げられる。この時用いる樹脂組成物と補強基材の質量割合としては、特に限定されないが、通常、プリプレグ中の樹脂分が２０質量％〜６０質量％となるように調製することが好ましい。
【００９７】
ここで用いる有機溶剤としては、メチルエチルケトン、アセトン、ジメチルホルムアミド、メチルイソブチルケトン、メトキシプロパノール、シクロヘキサノン、メチルセロソルブ、エチルジグリコールアセテート、プロピレングリコールモノメチルエーテルアセテート等が挙げられ、その選択や適正な使用量は用途によって適宜選択し得るが、例えば、下記のようにプリプレグからプリント回路基板をさらに製造する場合には、メチルエチルケトン、アセトン、ジメチルホルムアミド等の沸点が１６０℃以下の極性溶剤を用いることが好ましく、また、不揮発分が４０質量％〜８０質量％となる割合で用いることが好ましい。
【００９８】
４．プリント回路基板
本発明のエポキシ樹脂組成物からプリント回路基板を得る方法としては、前記プリプレグを、常法により積層し、適宜銅箔を重ねて、１〜１０ＭＰａの加圧下に１７０〜３００℃で１０分〜３時間、加熱圧着させる方法が挙げられる。
【００９９】
５．ビルドアップ基板
本発明のエポキシ樹脂組成物からビルドアップ基板を得る方法としては、工程１〜３を経由する方法が挙げられる。工程１では、まず、ゴム、フィラーなどを適宜配合した前記硬化性樹脂組成物を、回路を形成した回路基板にスプレーコーティング法、カーテンコーティング法等を用いて塗布した後、硬化させる。工程２では、必要に応じて、エポキシ樹脂組成物が塗布された回路基板に所定のスルーホール部等の穴あけを行った後、粗化剤により処理し、その表面を湯洗することによって、前記基板に凹凸を形成させ、銅などの金属をめっき処理する。工程３では、工程１〜２の操作を所望に応じて順次繰り返し、樹脂絶縁層及び所定の回路パターンの導体層を交互にビルドアップしてビルドアップ基板を成型する。なお、前記工程において、スルーホール部の穴あけは、最外層の樹脂絶縁層の形成後に行うとよい。また、本発明のビルドアップ基板は、銅箔上で当該樹脂組成物を半硬化させた樹脂付き銅箔を、回路を形成した配線基板上に、１７０〜３００℃で加熱圧着することで、粗化面を形成、メッキ処理の工程を省き、ビルドアップ基板を作製することも可能である。
【０１００】
６．ビルドアップフィルム
本発明のエポキシ樹脂組成物からビルドアップフィルムを得る方法としては、例えば、支持フィルム上に硬化性樹脂組成物を塗布したのち、乾燥させて、支持フィルムの上に樹脂組成物層を形成する方法が挙げられる。本発明のエポキシ樹脂組成物をビルドアップフィルムに用いる場合、該フィルムは、真空ラミネート法におけるラミネートの温度条件（通常７０℃〜１４０℃）で軟化し、回路基板のラミネートと同時に、回路基板に存在するビアホール或いはスルーホール内の樹脂充填が可能な流動性（樹脂流れ）を示すことが肝要であり、このような特性を発現するよう前記各成分を配合することが好ましい。
【０１０１】
ここで、回路基板のスルーホールの直径は通常０．１〜０．５ｍｍ、深さは通常０．１〜１．２ｍｍであり、通常この範囲で樹脂充填を可能とするのが好ましい。なお回路基板の両面をラミネートする場合はスルーホールの１／２程度充填されることが望ましい。
【０１０２】
前記したビルドアップフィルムを製造する具体的な方法としては、有機溶剤を配合してワニス化したエポキシ樹脂組成物を調製した後、支持フィルム（Ｙ）の表面に、前記組成物を塗布し、更に加熱、あるいは熱風吹きつけ等により有機溶剤を乾燥してエポキシ樹脂組成物の層（Ｘ）を形成する方法が挙げられる。
【０１０３】
ここで用いる有機溶剤としては、例えば、アセトン、メチルエチルケトン、シクロヘキサノン等のケトン類、酢酸エチル、酢酸ブチル、セロソルブアセテート、プロピレングリコールモノメチルエーテルアセテート、カルビトールアセテート等の酢酸エステル類、セロソルブ、ブチルカルビトール等のカルビトール類、トルエン、キシレン等の芳香族炭化水素類、ジメチルホルムアミド、ジメチルアセトアミド、Ｎ−メチルピロリドン等を用いることが好ましく、また、不揮発分３０質量％〜６０質量％となる割合で使用することが好ましい。
【０１０４】
なお、形成される前記樹脂組成物の層（Ｘ）の厚さは、通常、導体層の厚さ以上とする必要がある。回路基板が有する導体層の厚さは通常５〜７０μｍの範囲であるので、樹脂組成物層の厚さは１０〜１００μｍの厚みを有するのが好ましい。なお、本発明における前記樹脂組成物の層（Ｘ）は、後述する保護フィルムで保護されていてもよい。保護フィルムで保護することにより、樹脂組成物層表面へのゴミ等の付着やキズを防止することができる。
【０１０５】
前記した支持フィルム及び保護フィルムは、ポリエチレン、ポリプロピレン、ポリ塩化ビニル等のポリオレフィン、ポリエチレンテレフタレート（以下「ＰＥＴ」と略称することがある。）、ポリエチレンナフタレート等のポリエステル、ポリカーボネート、ポリイミド、更には離型紙や銅箔、アルミニウム箔等の金属箔などを挙げることができる。なお、支持フィルム及び保護フィルムはマッド処理、コロナ処理の他、離型処理を施してあってもよい。支持フィルムの厚さは特に限定されないが、通常１０〜１５０μｍであり、好ましくは２５〜５０μｍの範囲で用いられる。また保護フィルムの厚さは１〜４０μｍとするのが好ましい。
【０１０６】
前記した支持フィルム（Ｙ）は、回路基板にラミネートした後に、或いは加熱硬化することにより絶縁層を形成した後に、剥離される。ビルドアップフィルムを構成するエポキシ樹脂組成物層が加熱硬化した後に支持フィルム（Ｙ）を剥離すれば、硬化工程でのゴミ等の付着を防ぐことができる。硬化後に剥離する場合、通常、支持フィルムには予め離型処理が施される。
【０１０７】
なお、前記のようにして得られたビルドアップフィルムから多層プリント回路基板を製造することができる。例えば、前記樹脂組成物の層（Ｘ）が保護フィルムで保護されている場合はこれらを剥離した後、前記樹脂組成物の層（Ｘ）を回路基板に直接接するように回路基板の片面又は両面に、例えば真空ラミネート法によりラミネートする。ラミネートの方法はバッチ式であってもロールでの連続式であってもよい。また必要により、ラミネートを行う前にビルドアップフィルム及び回路基板を必要により加熱（プレヒート）しておいてもよい。ラミネートの条件は、圧着温度（ラミネート温度）を７０〜１４０℃とすることが好ましく、圧着圧力を１〜１１ｋｇｆ／ｃｍ２（９．８×１０４〜１０７．９×１０４Ｎ／ｍ２）とすることが好ましく、空気圧を２０ｍｍＨｇ（２６．７ｈＰａ）以下の減圧下でラミネートすることが好ましい。
【０１０８】
７．繊維強化複合材料
本発明のエポキシ樹脂組成物から繊維強化複合材料（樹脂が強化繊維に含浸したシート状の中間材料）を得る方法としては、エポキシ樹脂組成物を構成する各成分を均一に混合してワニスを調整し、次いでこれを強化繊維からなる強化基材に含浸した後、重合反応させることにより製造する方法が挙げられる。
【０１０９】
かかる重合反応を行う際の硬化温度は、具体的には、５０〜２５０℃の温度範囲であることが好ましく、特に、５０〜１００℃で硬化させ、タックフリー状の硬化物にした後、更に、１２０〜２００℃の温度条件で処理することが好ましい。
【０１１０】
ここで、強化繊維は、有撚糸、解撚糸、又は無撚糸などいずれでも良いが、解撚糸や無撚糸が、繊維強化プラスチック製部材の成型性と機械強度を両立することから、好ましい。さらに、強化繊維の形態は、繊維方向が一方向に引き揃えたものや、織物が使用できる。織物では、平織り、朱子織りなどから、使用する部位や用途に応じて自由に選択することができる。具体的には、機械強度や耐久性に優れることから、炭素繊維、ガラス繊維、アラミド繊維、ボロン繊維、アルミナ繊維、炭化ケイ素繊維などが挙げられ、これらの２種以上を併用することもできる。これらの中でもとりわけ成型品の強度が良好なものとなる点から炭素繊維が好ましく、かかる、炭素繊維は、ポリアクリロニトリル系、ピッチ系、レーヨン系などの各種のものが使用できる。中でも、容易に高強度の炭素繊維が得られるポリアクリロニトリル系のものが好ましい。ここで、ワニスを強化繊維からなる強化基材に含浸して繊維強化複合材料とする際の強化繊維の使用量は、該繊維強化複合材料中の強化繊維の体積含有率が４０％〜８５％の範囲となる量であることが好ましい。
【０１１１】
８．繊維強化樹脂成型品
本発明のエポキシ樹脂組成物から繊維強化成型品（樹脂が強化繊維に含浸したシート状部材が硬化した成型品）を得る方法としては、型に繊維骨材を敷き、前記ワニスを多重積層してゆくハンドレイアップ法やスプレーアップ法、オス型・メス型のいずれかを使用し、強化繊維からなる基材にワニスを含浸させながら積み重ねて成型、圧力を成型物に作用させることのできるフレキシブルな型をかぶせ、気密シールしたものを真空（減圧）成型する真空バッグ法、あらかじめ強化繊維を含有するワニスをシート状にしたものを金型で圧縮成型するＳＭＣプレス法、繊維を敷き詰めた合わせ型に前記ワニスを注入するＲＴＭ法などにより、強化繊維に前記ワニスを含浸させたプリプレグを製造し、これを大型のオートクレーブで焼き固める方法などが挙げられる。なお、前記で得られた繊維強化樹脂成型品は、強化繊維とエポキシ樹脂組成物の硬化物とを有する成型品であり、具体的には、繊維強化成型品中の強化繊維の量は、４０質量％〜７０質量％の範囲であることが好ましく、強度の点から５０質量％〜７０質量％の範囲であることが特に好ましい。
【０１１２】
９．導電ペースト
本発明のエポキシ樹脂組成物から導電ペーストを得る方法としては、例えば、微細導電性粒子を該硬化性樹脂組成物中に分散させる方法が挙げられる。前記導電ペーストは、用いる微細導電性粒子の種類によって、回路接続用ペースト樹脂組成物や異方性導電接着剤とすることができる。
【実施例】
【０１１３】
次に本発明を実施例、比較例により具体的に説明するが、以下において「部」及び「％」は特に断わりのない限り質量基準である。尚、ＧＰＣ、１３ＣＮＭＲ、ＦＤ−ＭＳスペクトル、高速液体クロマトグラフィー（以下、ＨＰＬＣ）は以下の条件にて測定した。【０１１４】
＜ＧＰＣ測定条件＞
測定装置  ：東ソー株式会社製「ＨＬＣ−８３２０  ＧＰＣ」、
カラム：東ソー株式会社製ガードカラム「ＨＸＬ−Ｌ」
＋東ソー株式会社製「ＴＳＫ−ＧＥＬ  Ｇ２０００ＨＸＬ」
＋東ソー株式会社製「ＴＳＫ−ＧＥＬ  Ｇ２０００ＨＸＬ」
＋東ソー株式会社製「ＴＳＫ−ＧＥＬ  Ｇ３０００ＨＸＬ」
＋東ソー株式会社製「ＴＳＫ−ＧＥＬ  Ｇ４０００ＨＸＬ」
検出器：  ＲＩ（示差屈折計）
データ処理：東ソー株式会社製「ＧＰＣワークステーション  ＥｃｏＳＥＣ−ＷｏｒｋＳｔａｔｉｏｎ」
測定条件：  カラム温度    ４０℃
展開溶媒      テトラヒドロフラン
流速          １．０ｍｌ／分
標準    ：  前記「ＧＰＣワークステーション ＥｃｏＳＥＣ−ＷｏｒｋＳｔａｔｉｏｎ」の測定マニュアルに準拠して、分子量が既知の下記の単分散ポリスチレンを用いた。
（使用ポリスチレン）
東ソー株式会社製「Ａ−５００」
東ソー株式会社製「Ａ−１０００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
東ソー株式会社製「Ｆ−４０」
東ソー株式会社製「Ｆ−８０」
東ソー株式会社製「Ｆ−１２８」
試料    ：  樹脂固形分換算で１．０質量％のテトラヒドロフラン溶液をマイクロフィルターでろ過したもの（５０μｌ）。【０１１５】
＜１３Ｃ−ＮＭＲの測定条件＞
装置：日本電子株式会社製  ＡＬ−４００
測定モード：逆ゲート付きデカップリング
溶媒：重水素化ジメチルスルホキシド
パルス角度：４５°パルス
試料濃度 ：３０ｗｔ％
積算回数 ：４０００回【０１１６】
＜ＦＤ−ＭＳスペクトルの測定条件＞
ＦＤ−ＭＳスペクトルは、日本電子株式会社製の二重収束型質量分析装置「ＡＸ５０５Ｈ（ＦＤ５０５Ｈ）」を用いて測定した。【０１１７】
＜ＨＰＬＣ測定条件＞
東ソー株式会社製「Ａｇｉｌｅｎｔ  １２２０  Ｉｎｆｉｎｉｔｙ  ＬＣ」、
カラム：    東ソー株式会社製「ＴＳＫ−ＧＥＬ  ＯＤＳ−１２０Ｔ」
検出器：    ＶＷＤ
データ処理：東ソー株式会社製「Ａｇｉｌｅｎｔ  ＥＺＣｈｒｏｍ  Ｅｌｉｔｅ」
測定条件：  カラム温度    ４０℃
展開溶媒      Ａ液：水／アセトニトリル＝５０／５０ｗｔ％
Ｂ液：アセトニトリル
展開条件      Ａ液／Ｂ液＝９５／５（１５ｍｉｎ）
リニアグラジエント（２０ｍｉｎ）
Ａ液／Ｂ液＝０／１００（２０ｍｉｎ）
流速          １．０ｍｌ／ｍｉｎ
測定波長      ２５４ｎｍ【０１１８】
合成例１  エポキシ樹脂（Ａ−１）の合成
温度計、冷却管、撹拌器を取り付けたフラスコに窒素ガスパージを施しながら４−ｔ−ブチルカテコール１６４．７ｇ、３，５−ジ−ｔ−ブチルカテコール１．３ｇ、エピクロルヒドリン５５５ｇ（６．０モル）、ｎ−ブタノール１６５ｇを仕込み溶解させた。５０℃に昇温した後に、２０％水酸化ナトリウム水溶液４４０ｇ（２．２モル）を３時間要して添加し、その後更に５０℃で１時間反応させた。反応終了後、１５０℃減圧下で未反応エピクロルヒドリンを留去した。次に、得られた粗エポキシ樹脂にメチルイソブチルケトン３００ｇとｎ−ブタノール５０ｇとを加え溶解した。更にこの溶液に１０質量％水酸化ナトリウム水溶液１５部を添加して８０℃で２時間反応させた後に洗浄液のｐＨが中性となるまで水１００ｇで水洗を３回繰り返した。次いで共沸によって系内を脱水し、精密濾過を経た後に、溶媒を減圧下で留去してエポキシ樹脂（Ａ−１）２４０ｇを得た。得られたエポキシ樹脂のエポキシ当量は２０９ｇ／ｅｑであった。得られたエポキシ樹脂のＧＰＣチャートを図１、ＦＤ−ＭＳのスペクトルを図２に、１３Ｃ−ＮＭＲスペクトルを図３に、ＨＰＬＣチャートを図４に示す。エポキシ樹脂中の化合物（α）の面積比率はＧＰＣ測定において０．７０％であり、ＨＰＬＣ測定に基づく、（β１＋β２）／（γ）は０．２４であった。【０１１９】
合成例２  エポキシ樹脂（Ａ−２）の合成
４−ｔ−ブチルカテコールを１６５．５ｇ、３，５−ジ−ｔ−ブチルカテコールを０．５ｇ、エピクロルヒドリンを３７０ｇ（４．０モル）、ｎ−ブタノールを１１０ｇに変更した以外は合成例１と同様にしてエポキシ樹脂（Ａ−２）を得た。得られたエポキシ樹脂のエポキシ当量は３７１ｇ／ｅｑであった。得られたエポキシ樹脂のＧＰＣチャートを図５に、ＨＰＬＣチャートを図６に示す。エポキシ樹脂中の化合物（α）の面積比率は０．２１％であり、ＨＰＬＣ測定に基づく、（β１＋β２）／（γ）は０．９２であった。【０１２０】
合成例３  エポキシ樹脂（Ａ−３）の合成
温度計、冷却管、撹拌器を取り付けたフラスコに窒素ガスパージを施しながら４−ｔ−ブチルカテコール１６５．０ｇ、３，５−ジ−ｔ−ブチルカテコール１．０ｇ、エピクロルヒドリン５５５ｇ（６．０モル）、ｎ−ブタノール１６５ｇを仕込み溶解させた。７０℃に昇温した後に、５０％テトラメチルアンモニウムクロライド水溶液を５ｇ添加して６時間反応させた。その後、２０％水酸化ナトリウム水溶液４４０ｇ（２．２モル）を３時間要して添加し、その後更に５０℃で１時間反応させた。反応終了後、１５０℃減圧下で未反応エピクロルヒドリンを留去した。次に、得られた粗エポキシ樹脂にメチルイソブチルケトン３００ｇとｎ−ブタノール５０ｇとを加え溶解した。更にこの溶液に１０質量％水酸化ナトリウム水溶液１５部を添加して８０℃で２時間反応させた後に洗浄液のｐＨが中性となるまで水１００ｇで水洗を３回繰り返した。次いで共沸によって系内を脱水し、精密濾過を経た後に、溶媒を減圧下で留去してエポキシ樹脂（Ａ−３）を得た。得られたエポキシ樹脂のエポキシ当量は１７９ｇ／ｅｑであった。得られたエポキシ樹脂のＧＰＣチャートを図７に、ＨＰＬＣチャートを図８示す。エポキシ樹脂中の化合物（α）の面積比率は０．５５％であり、ＨＰＬＣ測定に基づく、（β１＋β２）／（γ）は０．１４であった。【０１２１】
合成例４  エポキシ樹脂（Ａ−４）の合成
ｔ−ブチルカテコールの市販品である、ＤＩＣ−ＴＢＣを１６６．０ｇ（ＤＩＣ株式会社製）、エピクロルヒドリンを７４０ｇ（８．０モル）、ｎ−ブタノールを２２２ｇに変更した以外は合成例１と同様にしてエポキシ樹脂（Ａ−４）を得た。得られたエポキシ樹脂のエポキシ当量は１９８ｇ／ｅｑ、２５℃での粘度は１，０３０ｍＰａ・ｓであった。得られたエポキシ樹脂のＨＰＬＣチャートを図９に示す。エポキシ樹脂中のＨＰＬＣによる（β１＋β２）／（γ）面積比率は０．１９であった。【０１２２】
比較合成例１  エポキシ樹脂（Ａ’−１）の合成
温度計、冷却管、撹拌器を取り付けたフラスコに窒素ガスパージを施しながらＤＩＣ−ＴＢＣを１６６．０ｇ、エピクロルヒドリン５５５ｇ（６．０モル）を仕込み溶解させた。１１０℃に昇温した後に、５０％テトラメチルアンモニウムクロライド水溶液を５ｇ添加して３時間反応させた。その後、２０％水酸化ナトリウム水溶液４４０ｇ（２．２モル）を３時間要して添加し、その後更に５０℃で１時間反応させた。反応終了後、１５０℃減圧下で未反応エピクロルヒドリンを留去した。次に、得られた粗エポキシ樹脂にメチルイソブチルケトン３００ｇとｎ−ブタノール５０ｇとを加え溶解した。更にこの溶液に１０質量％水酸化ナトリウム水溶液１５部を添加して８０℃で２時間反応させた後に洗浄液のｐＨが中性となるまで水１００ｇで水洗を３回繰り返した。次いで共沸によって系内を脱水し、精密濾過を経た後に、溶媒を減圧下で留去してエポキシ樹脂（Ａ’−１）を得た。得られたエポキシ樹脂のエポキシ当量は２４０ｇ／ｅｑ、２５℃での粘度は２，６９０ｍＰａ・ｓであった。得られたエポキシ樹脂のＨＰＬＣチャートを図１０に示す。エポキシ樹脂中のＨＰＬＣによる（β１＋β２）／（γ）の面積比率は０．４４であった。【０１２３】
比較合成例２  エポキシ樹脂（Ａ’−２）の合成
温度計、冷却管、撹拌器を取り付けたフラスコに窒素ガスパージを施しながらＤＩＣ−ＴＢＣを１６６．０ｇ、エピクロルヒドリン１１１０ｇ（１２．０モル）を仕込み溶解させた。４０℃に昇温した後に、ベンジルトリメチルアンモニウムクロライドを７．４ｇ添加して４８時間反応させた。その後、２０％水酸化ナトリウム水溶液４４０ｇ（２．２モル）を３時間要して添加し、その後更に５０℃で１時間反応させた。反応終了後、１５０℃減圧下で未反応エピクロルヒドリンを留去した。次に、得られた粗エポキシ樹脂にメチルイソブチルケトン３００ｇとｎ−ブタノール５０ｇとを加え溶解した。更にこの溶液に１０質量％水酸化ナトリウム水溶液１５部を添加して８０℃で２時間反応させた後に洗浄液のｐＨが中性となるまで水１００ｇで水洗を３回繰り返した。次いで共沸によって系内を脱水し、精密濾過を経た後に、溶媒を減圧下で留去してエポキシ樹脂（Ａ’−２）を得た。得られたエポキシ樹脂のエポキシ当量は２０５ｇ／ｅｑ、２５℃での粘度は３，５６０ｍＰａ・ｓであった。得られたエポキシ樹脂のＨＰＬＣチャートを図１１に示す。エポキシ樹脂中のＨＰＬＣによる（β１＋β２）／（γ）の面積比率は０．０９であった。【０１２４】
下記化合物を表１に示す組成で配合したのち、２本ロールを用いて９０℃の温度で５分間溶融混練して目的の硬化性樹脂組成物を調製した。なお、表１における略号は、下記の化合物を意味している。
・エポキシ樹脂Ａ−１：合成例１で得られたエポキシ樹脂
・エポキシ樹脂Ａ−２：合成例２で得られたエポキシ樹脂
・エポキシ樹脂Ａ−３：合成例３で得られたエポキシ樹脂
・エポキシ樹脂Ａ−４：合成例４で得られたエポキシ樹脂
・エポキシ樹脂Ａ’−１：比較合成例１で得られたエポキシ樹脂
・エポキシ樹脂Ａ’−２：比較合成例２で得られたエポキシ樹脂
・Ｎ−６５５−ＥＸＰ−Ｓ：クレゾールノボラック型エポキシ樹脂（ＤＩＣ株式会社製「Ｎ−６５５−ＥＸＰ−Ｓ」、エポキシ当量：２０１ｇ／ｅｑ）
・Ｎ−７７０：フェノールノボラック型エポキシ樹脂（ＤＩＣ株式会社製「Ｎ−７７０」、エポキシ当量：１９０ｇ／ｅｑ）
・ＨＰ−５０００：メトキシナフタレン変性ノボラック型エポキシ樹脂（ＤＩＣ株式会社製「ＨＰ−５０００」、エポキシ当量：２５０ｇ／ｅｑ．）
・ＮＣ−３０００：ビフェニルアラルキル型エポキシ樹脂（日本化薬株式会社製「ＮＣ−３０００」、エポキシ当量：２７８ｇ／ｅｑ）
・ＮＣ−２０００Ｌ：フェノールアラルキル型エポキシ樹脂（日本化薬株式会社製「ＮＣ−２０００Ｌ」、エポキシ当量：２３８ｇ／ｅｑ）
・ＹＸ−４０００：ビフェニル型エポキシ樹脂（三菱化学株式会社製「ＹＸ−４０００」、エポキシ当量：１８８ｇ／ｅｑ）
・硬化剤ＴＤ−２１３１：フェノールノボラック樹脂  （ＤＩＣ株式会社製「ＴＤ−２１３１」、水酸基当量：１０４ｇ／ｅｑ）
・硬化剤Ｍｅ−ＴＨＰＡ：メチルテトラヒドロフタル酸無水物
・硬化促進剤１，２−ＤＭＺ：１，２−ジメチルイミダゾール
・ＴＰＰ：トリフェニルホスフィン
・溶融シリカ：球状シリカ「ＦＢ−５６０」電気化学株式会社製
・シランカップリング剤：γ−グリシドキシトリエトキシキシシラン「ＫＢＭ−４０３」信越化学工業株式会社製
・カルナウバワックス：「ＰＥＡＲＬ  ＷＡＸ  Ｎｏ．１−Ｐ」電気化学株式会社製【０１２５】
次に、前記で得られた樹脂組成物を粉砕して得られたものを、トランスファー成型機にて、圧力７０ｋｇ／ｃｍ２、温度１７５℃、時間１８０秒でφ５０ｍｍ×３（ｔ）ｍｍの円板状に成型し、１８０℃で５時間さらに硬化した。【０１２６】
＜ガラス転移温度、熱時弾性率の測定＞
前記で作製した成型物を厚さ０．８ｍｍの硬化物を幅５ｍｍ、長さ５４ｍｍのサイズに切り出し、これを試験片１とした。この試験片１を粘弾性測定装置（ＤＭＡ：レオメトリック社製固体粘弾性測定装置「ＲＳＡＩＩ」、レクタンギュラーテンション法：周波数１Ｈｚ、昇温速度３℃／分）を用いて、弾性率変化が最大となる（ｔａｎδ変化率が最も大きい）温度をガラス転移温度、２６０℃での貯蔵弾性率を熱時弾性率として測定した。【０１２７】
＜成型時の収縮率の測定＞
トランスファー成型機（コータキ精機製、ＫＴＳ−１５−１．５Ｃ）を用いて、金型温度１５０℃、成型圧力９．８ＭＰａ、硬化時間６００秒の条件下で、樹脂組成物を注入成型して、縦１１０ｍｍ、横１２．７ｍｍ、厚さ１．６ｍｍの試験片を作製した。その後試験片を１７５℃で５時間ポストキュアし、金型キャビティの内径寸法と、室温（２５℃）での試験片の外径寸法とを測定し、下記式により収縮率を算出した。
収縮率（％）＝｛（金型の内径寸法）−（２５℃での硬化物の縦方向の寸法）｝／（１７５℃での金型キャビティの内径寸法）×１００（％）
これらの結果を表１に示す。【０１２８】
＜耐熱性の評価＞
先で得た硬化性組成物を、幅９０ｍｍ、長さ１１０ｍｍ、高さ２ｍｍの型枠内に流し込み、７５℃で２時間硬化後、更に１２０℃で３時間硬化させた。得られた硬化物をダイヤモンドカッターで幅５ｍｍ、長さ５０ｍｍに切り出し、これを試験片とした。次に、粘弾性測定装置（エスアイアイ・ナノテクノロジー社製「ＤＭＳ６１００」）を用いて試験片の両持ち曲げによる動的粘弾性を測定し、ｔａｎδが最大となる値の温度をガラス転移温度（Ｔｇ）として評価した。なお、動的粘弾性測定の測定条件は、温度条件  室温〜２６０℃、昇温速度３℃／分、周波数１Ｈｚ、歪振幅１０μｍとした。【０１２９】
＜曲げ強度及び曲げ弾性率の測定＞
先で得たエポキシ樹脂組成物を幅９０ｍｍ、長さ１１０ｍｍ、高さ４ｍｍの型枠内に流し込み、９０℃で２時間硬化後、更に１１０℃で３時間硬化させた。ＪＩＳ  Ｋ６９１１に準拠して、硬化物の曲げ強度及び曲げ弾性率を測定した。【０１３０】
＜揮発性の評価＞
金属シャーレにエポキシ樹脂を１ｇ秤量し、１２５℃又は１５０℃の乾燥機内で１時間加熱し、加熱前後の質量変化より揮発分を評価した。【０１３１】
【表１】
2017199831.tif 000010
【０１３２】
【表２】
2017199831.tif 000011
【０１３３】
【表３】
2017199831.tif 000012
【０１３４】
【表４】
2017199831.tif 000013
【０１３５】
エポキシ樹脂（Ａ’−１）は環状化合物（β１）の含有率が比較的高いため、樹脂の揮発性が高く、高温下で加熱硬化させる用途には適しておらず、また硬化物の機械強度や耐熱性にも不足している。一方、環状化合物（β１）の含有率が比較的低いエポキシ樹脂（Ａ’−２）は揮発性に関しても問題はないものの、室温（２５℃）での粘度が高いため、充填剤等を混合することが必要な半導体封止材料や強化繊維への含浸工程が必須となる繊維強化複合材料等への適用が困難である。
【図１】
2017199831.tif 000015
【図２】
2017199831.tif 000016
【図３】
2017199831.tif 000017
【図４】
2017199831.tif 000018
【図５】
2017199831.tif 000019
【図６】
2017199831.tif 000020
【図７】
2017199831.tif 000021
【図８】
2017199831.tif 000022
【図９】
2017199831.tif 000023
【図１０】
2017199831.tif 000024
【図１１】
2017199831.tif 000025
【国際調査報告】
2017199831.tif 000026
2017199831.tif 000027
2017199831.tif 000028
2017199831.tif 000029